(57)【要約】  【課題】耐擦過性を損なうことなく布帛のソフト性を向上させ、軽量・保温性に優れ、スポーツウェアやインナーウェア、カバン地等の用途に好適なナイロン中空繊維を提供する。  【解決手段】相対粘度が２．９〜４．０であるナイロンからなり、中空率が１０〜３０％の中空部を有するナイロン中空繊維であって、ジアミド化合物を０．０１〜２重量％含有し、単糸繊度が０．８〜２ｄｔｅｘ、繊維糸条の長さ方向の太さ斑がウスター１／２イナートで２％以下であることを特徴とするナイロン中空繊維。【選択図】なし【特許請求の範囲】
【請求項１】
相対粘度が２．９〜４．０であるナイロンからなり、中空率が１０〜３０％の中空部を有するナイロン中空繊維であって、下記一般式（１）または（２）で示されるジアミド化合物を０．０１〜２重量％含有し、単糸繊度が０．８〜２ｄｔｅｘ、繊維糸条の長さ方向の太さ斑がウスター１／２イナートで２％以下であることを特徴とするナイロン中空繊維。
【化１】
2006009178.tif 000006
（ただし、Ｒ１、Ｒ４は炭素原子数１０〜２０のアルキル基、Ｒ２，Ｒ３は水素原子、メチル基、またはエチル基、ｎは１〜１０の整数を示す。）
【請求項２】
ナイロン中にマグネシウム化合物を０．０１〜１重量％含有することを特徴とする請求項１記載のナイロン中空繊維。
【請求項３】
中空部が変形度１．２〜１．６の三角形状であることを特徴とする請求項１または２記載のナイロン中空繊維。
【請求項４】
ナイロンを複数のスリットからなる吐出孔から吐出線速度３〜１０ｃｍ／ｓｅｃで吐出させ、溶融紡糸することにより請求項１記載のナイロン中空繊維を製造することを特徴とするナイロン中空繊維の製造方法。
【請求項５】
吐出させた糸条を冷却、給油、交絡後、１０００ｍ／分以上の速度で引き取り、一旦巻き取ることなく１．２〜３．０倍で延伸、熱固定した後に３０００ｍ／分以上の速度で巻き取ることを特徴とする請求項４記載のナイロン中空繊維の製造方法
【発明の詳細な説明】
【技術分野】
【０００１】
本発明は、中空を有するナイロン繊維の改良に関するものである。さらに詳しくは、耐潰れ性、耐擦過性を損なうことなく布帛のソフト性を向上させ、軽量・保温性に優れ、スポーツウェアやインナーウェア、カバン地等の用途に好適なナイロン中空繊維に関するものである。
【背景技術】
【０００２】
ナイロン繊維は、機械的性質、化学的性質、肌触り、光沢性等において優れた特性を有することから一般衣料製品等の用途で広く使用されている。ナイロン繊維製衣料製品においては風合いの良さや機能付与に対するニーズが強く、なかでも軽量感、保温性に対する要望が強い。そこで、軽量・保温性等という観点から衣料用のナイロン製中空繊維が検討されているが、紡糸口金によって中空繊維を製造する方法では、ポリエステル繊維では特許文献１で提案されているもののナイロンの場合、ポリエステルと異なり高い中空率を安定して得ることが難しかった。また、ナイロンでの中空繊維を安定して製造すべく、特許文献２のような技術が提案されているが、これらのような技術では満足できる中空率を得るためには単糸繊度を太くする必要があり、布帛としたときの粗硬感があった。また、逆に単糸繊度を細くしようとした場合には糸ムラが発生したり、布帛にしたときに耐擦過性が低いといった問題があった。
【０００３】
一方、細繊度の衣料用ナイロン繊維では、芯鞘型の複合繊維を製糸した後に芯部を溶出除去することによって高中空率の中空ナイロン繊維を製造する方法が特許文献３で提案されている。しかしながら、この芯部溶出除去の方法では、芯部溶出という時間のかかる工程が必要であり、また、その溶出処理に使う溶剤の処分の問題もあるので、工業的実施の点からすると望ましいものではなく、紡糸口金により直接に中空繊維を製造する方法での実施が要求されている。
【特許文献１】特開平７−２６８７２７号公報
【特許文献２】特開平９−２１７２２５号公報
【特許文献３】特開平３−２４９２６６号公報
【発明の開示】
【発明が解決しようとする課題】
【０００４】
中空繊維の場合、中空部壁が破れやすいなど通常糸に比べて耐摩耗性、耐擦過性がシビアであり、スポーツウェアやインナーウェアなどにおいてはポリエステルよりも強度、耐擦過性に優れたナイロン中空繊維の製造が求められている。ところが、ナイロン中空繊維は前述したとおり、充分な中空率を得るためには単糸繊度を太くしなければならず、結果として布帛の粗硬感を招いていた。または単糸繊度を細くすることにより糸ムラの悪化や耐久性の低下が問題となっていた。
【０００５】
そこで、本発明は、耐潰れ性、耐擦過性を損なうことなく布帛のソフト性を向上させ、軽量・保温性に優れ、スポーツウェアやインナーウェア、カバン地等の用途に好適なナイロン中空繊維を提供することを主な目的とする。
【課題を解決するための手段】
【０００６】
上記課題を解決するために、本発明のナイロン中空繊維およびその製造方法は主として次の構成を有する。すなわち、
（１）相対粘度が２．９〜４．０であるナイロンからなり、中空率が１０〜３０％の中空部を有するナイロン中空繊維であって、下記一般式（１）または（２）で示されるジアミド化合物を０．０１〜２重量％含有し、単糸繊度が０．８〜２ｄｔｅｘ、繊維糸条の長さ方向の太さ斑がウスター１／２イナートで２％以下であることを特徴とするナイロン中空繊維。
【０００７】
【化１】
2006009178.tif 000002
【０００８】
（ただし、Ｒ１、Ｒ４は炭素原子数１０〜２０のアルキル基、Ｒ２，Ｒ３は水素原子、メチル基、またはエチル基、ｎは１〜１０の整数を示す。）
【０００９】
（２）ナイロン中にマグネシウム化合物を０．０１〜１重量％含有することを特徴とする前記記載のナイロン中空繊維。
【００１０】
（３）中空部が変形度１．２〜１．６の三角形状であることを特徴とする前記記載のナイロン中空繊維。
【００１１】
（４）ナイロンを複数のスリットからなる吐出孔から吐出線速度３〜１０ｃｍ／ｓｅｃで吐出させ、溶融紡糸することにより相対粘度が２．９〜４．０であるナイロンからなり、中空率が１０〜３０％の中空部を有するナイロン中空繊維であって、エチレンビスアミド化合物を０．０１〜２重量％含有し、単糸繊度が０．８〜２ｄｔｅｘ、繊維糸条の長さ方向の太さ斑がウスター１／２イナートで２％以下であるナイロン中空繊維を製造することを特徴とするナイロン中空繊維の製造方法。
【００１２】
（５）吐出させた糸条を冷却、給油、交絡後、１０００ｍ／分以上の速度で引き取り、一旦巻き取ることなく１．２〜３．０倍で延伸、熱固定した後に３０００ｍ／分以上の速度で巻き取ることを特徴とする前記記載のナイロン中空繊維の製造方法
【発明の効果】
【００１３】
本発明によると、強度や耐擦過性が高く、耐潰れ性や軽量・保温性等にも優れ、かつソフト性にも優れた高品位のナイロン中空繊維を得ることができる。しかも、そのナイロン中空繊維を製糸性良く製造することもできる。
【００１４】
従って、本発明のナイロン中空繊維は、衣料用繊維製品を製造するための繊維素材として有用であり、なかでもスポーツウェア、インナーウェア、カバン地用として特に有用である。
【発明を実施するための最良の形態】
【００１５】
本発明のナイロン中空繊維は、所望の中空形状、中空率及び高強力を保持するために、相対粘度が２．９以上のナイロンポリマで形成されていることが必要である。相対粘度が２．９未満では、中空率１０％以上のナイロン中空繊維とすることが難しい。また、中空率は１０〜３０％が必要であるが、繊維横断面形状の潰れ易さという点や高い軽量・保温性を得るという点を総合的に考慮すると、好ましい中空率は２０〜２５％であり、この中空率を得るためには相対粘度は３．１以上とすることが好ましい。また、相対粘度が４．０を超えると溶融時のポリマ粘性が過度に高くなり製糸性が悪化するので、好ましくは３．７以下である。ここで、ナイロンは、ナイロン６、ナイロン６６で代表され、それらを主体とする共重合体や混合物であってもよい。
【００１６】
本発明のナイロン中空繊維の繊維横断面における中空部の占める面積、即ち中空率は、１０〜３０％の範囲内であることを要する。中空率が１０％未満では製品とした時の軽量・保温性の効果が不十分である。中空率が高いほど、軽量・保温性が高まるので好ましいが、あまりにも高過ぎると高次加工工程において繊維横断面の潰れが発生し易くなるので、得られる繊維製品において所望の中空率を保持することができない。しかも、高過ぎる中空率では繊維製品を使用中においても繊維横断面の潰れが発生し易く、所望の特性を維持することが難しい。これらの点から、中空率は３０％以下であることが必要であり、特に２０〜２５％の中空率が好ましい。
【００１７】
本発明のナイロン中空繊維は、下記一般式（１）または（２）で示されるジアミド化合物を０．０１〜２重量％含有していることが必要である。ここで、発明者らは鋭意検討の結果、ジアミド化合物を微量添加することによりいつくかの効果を発現することを見いだしたのである。
【００１８】
【化２】
2006009178.tif 000003
【００１９】
（ただし、Ｒ１、Ｒ４は炭素原子数１０〜２０のアルキル基、Ｒ２，Ｒ３は水素原子、メチル基、またはエチル基、ｎは１〜１０の整数を示す。）
【００２０】
まず一つ目の効果として耐摩耗性、耐擦過性の向上が挙げられる。例えば、単糸繊度２デニールの繊維で比較すると、通常の丸断面糸であれば単糸直径が約１５ミクロンであるのに対し、中空率２０％の繊維では、中空部までの肉厚（即ち、中空部壁の厚み）が約８ミクロンと薄くなっているので、一般的に中空繊維は通常の丸断面糸などと比較して耐摩耗性、耐擦過性が低くなり、この傾向は単糸繊度が細くなるほど顕著となっていく。しかしながら、ナイロン中にジアミド化合物を微量添加することにより、繊維の摩擦抵抗が減少するため、布帛での耐摩耗性、耐擦過性が飛躍的に向上することを見いだしたのである。これにより従来では不可能であったレベルの細単糸繊度が可能となり、結果としてソフト性に優れた布帛を得ることができるのである。
【００２１】
２つ目の効果としては中空率の向上が挙げられる。従来、中空率を上げるためには、ポリマの重合度を増大させて溶融粘度を上昇させたり、口金の形状を工夫するといった手法が採られてきた。しかしながら、前者の手法では溶融粘度の上昇に伴い製糸性が悪くなるといった問題が発生し、また後者の手法では断面の形成自体が困難になるとともに、単糸繊度を細くすることにより吐出線速度が低くなり糸ムラが発生するといった問題があり、いずれも中空率の向上には限界があった。これに対し、本発明ではナイロン中にジアミド化合物を微量添加することにより、ポリマ重合度や口金形状の工夫などによらず中空率を向上させることができるものである。ジアミド化合物の作用機構についてはこれを完全に解明しているものではないが、吐出時におけるポリマの表面張力上昇に寄与し、中空形成性が向上するものと推定される。
【００２２】
本発明で用いられるジアミド化合物は、ジカルボン酸とアルキルモノアミンとの反応により、あるいはアルキレンジアミンとモノカルボン酸との反応により調整される。代表的ジアミンとしては、メチレンジアミン、エチレンジアミン、プロピレンジアミン、ブチレンジアミンがあり、炭素数１〜１０までのアルキレンジアミンが含まれる。また、代表的ジカルボン酸はコハク酸、アジピン酸、セバシン酸であり、炭素数２〜１２までのジカルボン酸が含まれる。
【００２３】
アルキルモノアミンには、オクタデシルアミン、メチルオクタデシルアミン、エチルオクタデシルアミン等のように炭素数１０〜２０のアルキル基で置換された１級アミン、およびそれらが更にメチル基、エチル基で置換された２級アミンが含まれる。
【００２４】
モノカルボン酸としては、ラウリン酸、パルチミン酸、ステアリン酸等、１１〜２１個の炭素原子を持つアルキルモノカルボン酸が含まれる。
【００２５】
ジアミド化合物の添加量は０．０１重量％未満であると耐摩耗性向上効果や中空率向上効果が充分でない。また、２重量％を超えると製糸性が悪化するとともに製造コストがかかるため良くない。好ましくは０．０５〜１．５重量％、さらに好ましくは０．１〜１重量％である。
【００２６】
ジアミド化合物を含有せしめる方法としては、ナイロンチップへジアミド化合物をブレンドし溶融する方法、ナイロンチップへ高濃度のジアミド化合物を含有するマスタペレットをブレンドし溶融する方法、溶融状態のナイロンへジアミド化合物を添加し混練する方法、ナイロンの重合前あるいは重合中の段階で原料あるいは反応系へジアミド化合物を添加する方法などが挙げられるが、両者が均一に混ざればいかなる方法でも良い。
【００２７】
本発明のナイロン中空繊維は単糸繊度が０．８〜２ｄｔｅｘである必要がある。単糸繊度が０．８ｄｔｅｘ未満であると、糸ムラが発生するとともに製糸性が悪化し生産に耐えられない。また、布帛としたときにも擦過による布帛表面の毛羽立ちが発生し実用的でない。また、単糸繊度が２．０ｄｔｅｘを超えると布帛の粗硬感が解消できず本発明の本来の目的が達成できない。中空繊維は通常より高粘度のポリマを使用し、かつ断面形状の関係上曲げ剛性が高いためソフトな触感を得るためには単糸繊度が２．０ｄｔｅｘ以下である必要がある。単糸繊度は好ましくは１．０〜１．８ｄｔｅｘである。
【００２８】
本発明のナイロン中空繊維の長さ方向の太さ斑はウスター１／２イナートで２％以下である必要がある。中空繊維は口金吐出孔形状が複雑であり吐出線速度が低くなる関係上、ウスターが高くなる傾向にあり、単糸繊度が細くなればなるほどその傾向は顕著となる。ウスターが１／２イナートで２％を超えると布帛としたときのタテスジ、ヨコムラなどが目立つようになり品位が悪化する。このましくは１．５％以下である。
【００２９】
本発明のナイロン中空繊維は、マグネシウム化合物を０．０１〜１％含有することが好ましい。マグネシウム化合物は溶融紡糸により繊維を製造するときに発生するモノマー、オリゴマーの生成を抑制し、口金孔周辺の汚染を防ぐ効果がある。マグネシウム化合物の含有量が０．０１％未満の場合、モノマー、オリゴマーの生成を抑制する効果が不十分である。１％を超える場合、効果は同程度であるが、ポリマ中の不溶解異物として残存したマグネシウム化合物が紡糸フィルターで詰まり、濾過圧力上昇速度が速くなるので、さらに好ましい含有量は０．０２〜０．０８％である。
【００３０】
本発明のナイロン中空繊維に含有されるマグネシウム化合物としては、酸化マグネシウム、水酸化マグネシウム、炭酸マグネシウムなど、およびこれらの混合物が挙げられるが、酸化マグネシウムまたは水酸化マグネシウムを用いることが好ましい。これらマグネシウム化合物の平均粒子径は１０μｍ以下であることが好ましい。平均粒子径が１０μｍを超えると、例えば、ポリアミド繊維を製造する時、異物除去のため設置したフィルターでの濾過圧力上昇、ポリアミド繊維の物性低下などの問題を引き起こすので、５μｍ以下であることがさらに好ましい。
【００３１】
またマグネシウム成分を含有せしめる方法としては、ポリアミドペレットへマグネシウム化合物をブレンドし溶融する方法、ポリアミドペレットへ高濃度のマグネシウムを含有するマスタペレットをブレンドし溶融する方法、溶融状態のポリアミドへマグネシウム化合物を添加し混練する方法、ポリアミドの重合前あるいは重合中の段階で原料あるいは反応系へマグネシウム化合物を添加する方法などが挙げられるが、両者が均一に混ざればいかなる方法でも良い。
【００３２】
本発明のナイロン中空繊維は、中空部を有していればその形状はいかなるものでもよい。例を挙げると円形中空部や多角中空部、さらには複数の中空部を持つ田型中空部などが挙げられるが中でも中空部の形状が三角形状であることが好ましい。中空部が三角形状であることによって、延伸時および高次加工工程での中空部の潰れ、即ち中空率の低下が少なくなる。一般的に中空繊維の製造およびその高次加工工程において、中空繊維はローラ類との接糸圧やガイド類での摩擦力あるいは他の外力によって、繊維に横方向からの圧力が加わり繊維断面が楕円形や偏平形に潰れ中空率が低下する。この現象は中空率が高い中空繊維ほど起こり易い。三角形状とは、全体として三角形状であり好ましくは正三角形であるが、外側に膨らんだ曲面から形成される三角形状（所謂おむすび型）であってもよい。そのときの中空部の三角形状としては、中空部の重心から中空部の外周までの最短距離と最長距離との比で表される変形度が、１．２〜１．６の範囲内であることが好ましい。また、本発明のナイロン中空繊維の外周形状は、円状であることが好ましいが、三角形状でもよく、他の多角形状でもよい。
【００３３】
本発明のナイロン中空繊維にはポリアクリル酸ソーダ、ポリビニルピロリドン、ポリアクリル酸およびその共重合体、ポリメタアクリル酸およびその共重合体、ポリビニルアルコールおよびその共重合体、架橋ポリエチレンオキサイド系ポリマーなどの吸湿・吸水物質や他のポリアミド、ポリエステル、ポリオレフィン等の汎用熱可塑性樹脂が本発明の目的を阻害しない範囲で含有されていても良い。また、酸化チタンなどの艶消し剤やカーボンブラック等の顔料の他、従来公知の抗酸化剤、着色防止剤、耐光剤、帯電防止剤等が本発明の目的を阻害しない範囲で含有されていても良い。
【００３４】
本発明のナイロン中空繊維は、高粘度ナイロンを、複数のスリットからなる吐出孔より吐出線速度３〜１０ｃｍ／ｓｅｃで吐出させ、溶融紡糸することにより製造することができる。溶融紡糸における溶融温度は、紡糸可能であれば特に限定されず、通常のナイロンの溶融紡糸温度と同程度でもよい。
【００３５】
溶融紡糸された糸条は、冷却、給油の後、１０００ｍ／分以下の速度で一旦未延伸糸を巻き取り、巻き取った未延伸糸を延伸機に仕掛けて１．５〜４倍程度延伸して目的の繊維を得てもよいし、冷却、給油、交絡の後、１０００ｍ／分以上の速度で紡糸引取りし、一旦巻き取ることなく引き続いて１．２〜３．０倍に延伸し、１３０℃以上の温度で熱処理し、３０００ｍ／分以上の速度で巻取る高速直接熱延伸法で製造してもよい。また、冷却、給油、交絡の後、３０００ｍ／分以上の速度で紡糸引取りし、一旦巻き取ることなく実質延伸しないで３０００ｍ／分以上の速度で紡糸引取る高速法によって、ＰＯＹを製糸し、その後、必要に応じて仮撚加工などを施すことも可能である。
【００３６】
図１および図２はそれぞれ本発明の繊維断面形状と吐出孔形状を模式的に示したものであるが、図２ａ、図２ｂの吐出孔形状は、それぞれ、図１ａ、図１ｂの中空繊維を得るために使用できるものであり、このスリットよりポリマを吐出する際の吐出線速度は３〜１０ｃｍ／ｓｅｃとすることが、所望の中空率を有する中空繊維を糸ムラ無く、紡糸性良く製造するために好ましい。
【００３７】
このように製糸して得られたナイロン中空繊維は、通常のナイロン繊維と同様に後加工することができる。特に、タスラン加工と称される流体処理加工によって嵩高性を付与することが、軽量・保温性の効果をさらに高めるために有効である。
【実施例】
【００３８】
以下、実施例により本発明をさらに詳細に説明する。評価方法は、以下の通りである。
【００３９】
Ａ．相対粘度
試料を秤量した後、濃硫酸（９８．０％）に溶解する。その０．５重量％溶液をオストワルド粘度計にて２５℃で測定する。測定は２回おこない、その平均値を求める。
【００４０】
Ｂ．中空率
繊維の横断面写真から、切り抜き重量法より中空部の断面積と、繊維外周内の断面積とを求め、次式により算出する。
中空率（％）＝（中空部の断面積／繊維外周内の断面積）×１００
単糸３本について上記方法により中空率を測定し、その平均値を求める。
【００４１】
Ｃ．中空部の変形度
繊維の横断面写真から、中空部の重心から中空部の外周までの最長距離（Ｌ1）と最短距離（Ｌ2 ）とを求め、次式により算出する。中空部の変形度＝Ｌ1 ／Ｌ2
単糸３本について上記方法により変形度を測定し、その平均値を求める。
【００４２】
Ｄ．ウスター斑（１／２イナート）
ツェルベガーウスター（株）社製ＵＳＵＴＥＲ  ＴＥＳＴＥＲ  ＭＯＮＩＴＯＲ  Ｃで測定した。測定条件は５０ｍ／分、ツイスト：Ｓ１．５、糸張力１．５、測定時間２．５分、測定モードは１／２イナートで平均偏差率（Ｕ％）を測定する。測定は３回おこない、その平均値を求める。
【００４３】
Ｅ．軽量性
試料糸からの長さ１ｍの筒編地の重量を測定し、下記の基準により判定する。
◎：１２ｇ未満
○：１２以上１５未満
×：不良：１５ｇ以上
【００４４】
Ｆ．編地品位
試料糸からの筒編地を目視によって下記の基準で判定する。
○：編地面にスジやムラが殆ど認められない。  
×：編地面にスジやムラが明らかに認められない。
【００４５】
Ｇ．ソフト性
検査者（３０人）の触感によって筒編地のソフト性を次の基準で相対評価した。
◎：ソフト感が非常によい。
○：ソフト感がややよい。
△：ソフト感があまりない。
×：ソフト感がない。
【００４６】
Ｈ．耐擦過性
試料糸からの筒編地を平板上に載置させ、その上を、水で濡らしたナイロンタフタを載せその上に１ｋｇの荷重を載せて１万回の強制擦過試験を行なう。擦過試験後の編地の状態を目視判定し、下記の基準で表記する。
◎：外観変化なし。  
○：光沢の変化が僅かあるが白化はない。  
△：部分的に白く変色している。
×：全体的に白く変色している。
【００４７】
Ｉ．紡糸時の糸切れ頻度
紡糸工程において発生する糸切れの回数を数え、１ｔの繊維を製糸する間の糸切れ回数を次の基準で評価した。
◎：２回／ｔ未満
○：３回／ｔ未満
△：３〜５回／ｔ未満
×：５回／ｔ以上。
【００４８】
［実施例１］
相対粘度（ηｒ）が３．４、酸化チタンを含まないナイロン６ペレットにエチレンビスステアリン酸アミド（ＥＢＡ）粉末を０．７５重量％、および酸化マグネシウム粉末(平均粒子径：３μｍ)を０．０５重量％ドライブレンドし、これらを紡糸温度２８０℃で図２ａに示すような３ヶのスリットよりなる口金吐出孔（スリット巾０．０７ｍｍ、スリット内径０．８ｍｍ）を３６個有する紡糸口金から溶融吐出させた。溶融吐出させた後、通常の方法で冷却し、給油、交絡した後に２５００ｍ／分のゴデローラーで引き取り、続いて１．４倍に延伸した後に１５５℃で熱固定し、巻取速度３５００ｍ／分で５６デシテックス３６フィラメントのナイロン中空繊維を得た。次に得られたナイロン中空繊維を筒編機（釜径３．５インチ、針本数２４０本、英光産業（株）製NE450W）に仕掛けて１本給糸で筒編み地を作成した。
【００４９】
［実施例２］
相対粘度（ηｒ）が２．９のナイロン６ペレットを用いる以外は実施例１と同様に紡糸をおこない５６デシテックス３６フィラメントのナイロン中空繊維を得た。つづいて得られたナイロン中空繊維を実施例１と同様に編成して筒編み地を得た。  
【００５０】
［実施例３］
相対粘度（ηｒ）が３．８のナイロン６ペレットを用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００５１】
［実施例４］
スリット巾が０．０６ｍｍ、スリット内径が０．７ｍｍである３スリット型中空吐出孔を６８個有する紡糸口金を用いる以外は実施例１と同様に紡糸をおこない５６デシテックス６８フィラメントのナイロン中空繊維を得た。つづいて得られたナイロン中空繊維を実施例１と同様に編成して筒編み地を得た。
【００５２】
［実施例５］
スリット巾が０．０８ｍｍ、スリット内径が０．８ｍｍである３スリット型中空吐出孔を３０個有する紡糸口金を用いる以外は実施例１と同様に紡糸をおこない５６デシテックス３０フィラメントのナイロン中空繊維を得た。つづいて得られたナイロン中空繊維を実施例１と同様に編成して筒編み地を得た。
【００５３】
［実施例６］
エチレンビスステアリン酸アミド（ＥＢＡ）粉末の添加量を０．０２％とする以外は実施例１と同様に紡糸をおこない５６デシテックス３６フィラメントのナイロン中空繊維を得た。つづいて得られたナイロン中空繊維を実施例１と同様に編成して筒編み地を得た。
【００５４】
［実施例７］
エチレンビスステアリン酸アミド（ＥＢＡ）粉末の添加量を１．８０％とする以外は実施例１と同様に紡糸をおこない５６デシテックス３６フィラメントのナイロン中空繊維を得た。つづいて得られたナイロン中空繊維を実施例１と同様に編成して筒編み地を得た。
【００５５】
［実施例８］
酸化マグネシウムを添加しない以外は実施例１と同様に紡糸をおこない５６デシテックス３６フィラメントのナイロン中空繊維を得た。つづいて得られたナイロン中空繊維を実施例１と同様に編成して筒編み地を得た。
【００５６】
［実施例９］
図２ｂに示すような８ヶのスリットよりなる口金吐出孔（スリット巾０．０７ｍｍ、スリット内径０．８ｍｍ）を３６個有する紡糸口金を用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００５７】
［実施例１０］
スリット巾が０．０９ｍｍ、スリット内径が１．１ｍｍである３スリット型中空吐出孔を３６個有する紡糸口金を用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００５８】
［実施例１１］
スリット巾が０．０６ｍｍ、スリット内径が０．６５ｍｍである３スリット型中空吐出孔を３６個有する紡糸口金を用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００５９】
［実施例１２］
相対粘度（ηｒ）が３．２、酸化チタンを実質的に含まないナイロン６６ペレットを用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００６０】
［比較例１］
相対粘度（ηｒ）が２．７のナイロン６ペレットを用いる以外は実施例１と同様に紡糸をおこない５６デシテックス３６フィラメントのナイロン中空繊維を得た。つづいて得られたナイロン中空繊維を実施例１と同様に編成して筒編み地を得た。  
【００６１】
［比較例２］
相対粘度（ηｒ）が４．１のナイロン６ペレットを用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００６２】
［比較例３］
スリット巾が０．０６ｍｍ、スリット内径が０．７ｍｍである３スリット型中空吐出孔を８０個有する紡糸口金を用いる以外は実施例１と同様に紡糸をおこない５６デシテックス８０フィラメントのナイロン中空繊維を得た。つづいて得られたナイロン中空繊維を実施例１と同様に編成して筒編み地を得た。
【００６３】
［比較例４］
スリット巾が０．０８ｍｍ、スリット内径が０．８ｍｍである３スリット型中空吐出孔を２４個有する紡糸口金を用いる以外は実施例１と同様に紡糸をおこない５６デシテックス２４フィラメントのナイロン中空繊維を得た。つづいて得られたナイロン中空繊維を実施例１と同様に編成して筒編み地を得た。
【００６４】
［比較例５］
エチレンビスステアリン酸アミド（ＥＢＡ）を添加しない以外は実施例１と同様に紡糸をおこない５６デシテックス３６フィラメントのナイロン中空繊維を得た。つづいて得られたナイロン中空繊維を実施例１と同様に編成して筒編み地を得た。
【００６５】
［比較例６］
エチレンビスステアリン酸アミド（ＥＢＡ）粉末の添加量を２．２０％とする以外は実施例１と同様に紡糸をおこない５６デシテックス３６フィラメントのナイロン中空繊維を得た。つづいて得られたナイロン中空繊維を実施例１と同様に編成して筒編み地を得た。
【００６６】
［比較例７］
スリット巾が０．０９ｍｍ、スリット内径が１．３ｍｍである３スリット型中空吐出孔を３６個有する紡糸口金を用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００６７】
［実施例１１］
スリット巾が０．０６ｍｍ、スリット内径が０．５ｍｍである３スリット型中空吐出孔を３６個有する紡糸口金を用いる以外は実施例１と同様に紡糸をおこない５６デシテックス３６フィラメントのナイロン中空繊維を得た。つづいて得られたナイロン中空繊維を実施例１と同様に編成して筒編み地を得た。
【００６８】
実施例１〜１２および比較例１〜８でナイロン中空繊維を製造した際の中空率、中空変形度、ウスター斑（１／２イナート）、および筒編み地の軽量性、品位、ソフト性、耐擦過性、さらには紡糸糸切れについて評価した結果を表１、２に示した。
【００６９】
【表１】
2006009178.tif 000004
【００７０】
【表２】
2006009178.tif 000005
【００７１】
表１、表２の結果から明らかなように、本発明によると、耐擦過性が高く、軽量・保温性等にも優れ、かつソフト性にも優れた高品位のナイロン中空繊維を得ることができる。しかも、そのナイロン中空繊維を製糸性良く製造することもできる。
【産業上の利用可能性】
【００７２】
本発明のナイロン中空繊維は、衣料用繊維製品を製造するための繊維素材として有用であり、なかでもスポーツウェア、インナーウェア、カバン地用として特に有用である。
【図面の簡単な説明】
【００７３】
【図１】本発明のナイロン中空繊維の繊維横断面形状を模式的に例示する繊維断面図である。
【図２】図１のナイロン中空繊維を製造する際の吐出孔の形状を模式的に例示する吐出孔平面図である。
【符号の説明】
【００７４】
１：繊維部、  ２：中空部、  ３：スリット、  ａ：スリット巾、  ｂ：スリット内径
【図１】
2006009178.tif 000007
【図２】
2006009178.tif 000008